(57)【特許請求の範囲】
【請求項１】
正極と、負極と、前記正極と前記負極との間に配置された固体電解質層とを含む全固体リチウム二次電池であって、
前記固体電解質層は、絶縁性多孔質基材と、前記絶縁性多孔質基材に充填された水素化物系固体電解質とを含み、
前記正極及び前記負極の少なくとも一方は、導電性多孔質基材と、前記導電性多孔質基材に充填された活物質粒子とを含むことを特徴とする全固体リチウム二次電池。
【請求項２】
前記導電性多孔質基材は、ストレートポアを有する請求項１に記載の全固体リチウム二次電池。
【請求項３】
前記導電性多孔質基材に充填された活物質粒子の平均粒子径が、前記導電性多孔質基材のストレートポアの開孔径に対して、４％以下の大きさである請求項２に記載の全固体リチウム二次電池。
【請求項４】
前記導電性多孔質基材のストレートポアの開孔径が、４０μｍ以上５００μｍ以下である請求項２又は３に記載の全固体リチウム二次電池。
【請求項５】
前記絶縁性多孔質基材は、ストレートポアを有する請求項１〜４のいずれか１項に記載の全固体リチウム二次電池。
【請求項６】
前記水素化物系固体電解質は、粒子状の形態を有し、前記水素化物系固体電解質の平均粒子径が、前記絶縁性多孔質基材のストレートポアの開孔径に対して、４％以下の大きさである請求項５に記載の全固体リチウム二次電池。
【請求項７】
前記絶縁性多孔質基材のストレートポアの開孔径が、４０μｍ以上５００μｍ以下である請求項５又は６に記載の全固体リチウム二次電池。
【請求項８】
請求項１〜７のいずれか１項に記載の全固体リチウム二次電池の製造方法であって、
活物質粒子を乾式で導電性多孔質基材に充填する工程を含むことを特徴とする全固体リチウム二次電池の製造方法。
【請求項９】
前記活物質粒子と共に、水素化物系固体電解質を前記導電性多孔質基材に充填する請求項８に記載の全固体リチウム二次電池の製造方法。
【請求項１０】
水素化物系固体電解質を乾式で絶縁性多孔質基材に充填する工程を更に含む請求項８又は９に記載の全固体リチウム二次電池の製造方法。
【発明の詳細な説明】
【技術分野】
【０００１】
本発明は、水素化物系固体電解質を用いた実用性の高い全固体リチウム二次電池及びその製造方法に関するものである。
【背景技術】
【０００２】
近年、携帯電話、ノート型パーソナルコンピュータ等のポータブル電子機器の発達や、電気自動車の実用化等に伴い、小型・軽量で且つ高容量・高エネルギー密度の二次電池が必要とされるようになってきている。
【０００３】
現在、この要求に応え得る非水二次電池、特にリチウムイオン二次電池では、正極活物質にコバルト酸リチウム（ＬｉＣｏＯ2）、ニッケル酸リチウム（ＬｉＮｉＯ2）等のリチウム含有複合酸化物を用い、負極活物質に黒鉛等を用い、非水電解質として有機溶媒とリチウム塩とを含む有機電解液が用いられている。そして、非水二次電池の適用機器の更なる発達に伴って、非水二次電池の更なる長寿命化・高容量化・高エネルギー密度化が求められていると共に、長寿命化・高容量化・高エネルギー密度化した非水二次電池の安全性及び信頼性も高く求められている。
【０００４】
しかし、リチウムイオン二次電池に用いられている有機電解液は、可燃性物質である有機溶媒を含んでいるため、電池に短絡等の異常事態が発生した際に、有機電解液が異常発熱する可能性がある。また、近年の非水二次電池の高エネルギー密度化及び有機電解液中の有機溶媒量の増加傾向に伴い、より一層非水二次電池の安全性及び信頼性が求められている。
【０００５】
以上のような状況において、有機溶媒を用いない全固体型のリチウム二次電池が注目されている。全固体型のリチウム二次電池は、従来の有機溶媒系電解質に代えて、有機溶媒を用いない固体電解質の成形体を用いるものであり、固体電解質の異常発熱のおそれがなく、高い安全性を備えている。
【０００６】
一方、固体電解質の成形体は、脆いため、加工性に乏しく、固体電解質の薄膜化、大面積化が困難である。このため、電池製造時の固体電解質の取り扱い性が悪く、また固体電解質の成形体が厚くなるため、固体電解質のリチウムイオン伝導性が低くなり、電池性能が低下する問題もある。
【０００７】
これらの問題を解決するために、例えば特許文献１〜５に記載のとおり、種々の検討がなされている。
【先行技術文献】
【特許文献】
【０００８】
【特許文献１】特開２００７−２７３４３６号公報
【特許文献２】特開２００５−３５３３０９号公報
【特許文献３】国際公開ＷＯ２００９／１３９３８２号パンフレット
【特許文献４】特開平０１−１１５０６９号公報
【特許文献５】特開２００８−１０３２５８号公報
【発明の概要】
【発明が解決しようとする課題】
【０００９】
特許文献１には、実用化が極めて有望視される、高いリチウムイオン伝導性を有する硫化物系固体電解質を用いた全固体電池が提案されている。特許文献１では、電極の電気的短絡を防ぎ、安定に動作する固体電解質シートを提供するため、硫化物系固体電解質層の形成にスペーサーとして無機粒子である直径１００μｍの球状シリカやフッ素樹脂繊維等を分散させて用いている。しかし、硫化物系固体電解質は作業環境、使用できる溶剤が限定され、試作環境及びセル外装材の開裂によってＨ2Ｓといった毒性ガスを発生させるおそれがある。そのため、硫化物系固体電解質層の形成に際して、毒性ガスを発生させずにスペーサー粒子や繊維を硫化物系固体電解質に溶媒分散させることが困難である。また、硫化物系固体電解質は、柔軟であり、スペーサー粒子や繊維の添加は、電解質層の機械的強度及び積層体の機械的強度には影響しないため、硫化物系固体電解質層の薄層化は困難であり、電池セルサイズも０．８ｃｍ2程度の小面積となっている。
【００１０】
特許文献２にも同様に硫化物系固体電解質を用いた全固体電池が提案されている。特許文献２では、更に機械的強度に優れた高安全性高信頼性のバルク型全固体リチウム電池が得られる電池素子構成を提供するため、負極層と硫化物系固体電解質の間に中間層を形成し、中間層と硫化物系固体電解質の間に導電性メッシュを配置している。メッシュ内の電極充填物の周辺部に電解質材料を充填することで正負極間の短絡を予防する構成であるが、導電性メッシュであるため、メッシュバリ等によって正負極間が短絡するおそれがある。また、特許文献１と同様に、硫化物系固体電解質はＨ2Ｓを発生させるおそれがあり、また電池サイズも０．８ｃｍ2程度の小面積となっている。
【００１１】
特許文献３には、高いリチウムイオン伝導性を有する水素化物系固体電解質を用いた全固体電池が提案されている。特許文献３では、水素化物系固体電解質にアルカリ金属化合物を添加することにより、高いイオン伝導性を実現している。しかし、用いる水素化物系固体電解質層は、依然として機械的強度が低く、水素化物系固体電解質層の薄層化、大面積化は困難であり、また電池サイズも０．８ｃｍ2程度の小面積となっている。
【００１２】
特許文献４には、固体電解質インクを不織布にスプレーで塗布して固体電解質シートを製造する方法が提案されている。また、特許文献５には、固体電解質ガラスセラミックスを不織布に充填した固体電解質シートが提案されている。しかし、特許文献４及び５では、いずれも不織布のような曲路を有する基材に固体電解質を十分に含浸させることができず、固体電解質の伝導パスが切断され、リチウムイオン伝導性が低下するおそれがある。
【課題を解決するための手段】
【００１３】
本発明の全固体リチウム二次電池は、正極と、負極と、前記正極と前記負極との間に配置された固体電解質層とを含む全固体リチウム二次電池であって、前記固体電解質層は、水素化物系固体電解質を含み、
前記正極及び前記負極の少なくとも一方は、導電性多孔質基材と、前記導電性多孔質基材に充填された活物質粒子とを含むことを特徴とする。
【００１４】
また、本発明の全固体リチウム二次電池の製造方法は、上記本発明の全固体リチウム二次電池の製造方法であって、活物質粒子を乾式で導電性多孔質基材に充填する工程を含むことを特徴とする。
【発明の効果】
【００１５】
本発明によれば、大面積化が可能で、且つ、毒性ガスが発生しない固体電解質を用いることにより、高容量・高エネルギー密度で、安全性の高い全固体リチウム二次電池を提供することができる。
【図面の簡単な説明】
【００１６】
【図１】図１は、本発明に用いる固体電解質層の一例を示す平面図である。
【図２】図２は、本発明に用いる固体電解質層の他の例を示す平面図である。
【図３】図３は、成形体厚みとプレス圧との関係を示す図である。
【発明を実施するための形態】
【００１７】
（本発明の全固体リチウム二次電池）
本発明の全固体リチウム二次電池は、正極と、負極と、上記正極と上記負極との間に配置された固体電解質層とを備え、上記固体電解質層は、水素化物系固体電解質を含み、上記正極及び上記負極の少なくとも一方は、導電性多孔質基材と、上記導電性多孔質基材に充填された活物質粒子とを含むことを特徴とする。
【００１８】
本発明の全固体リチウム二次電池では、活物質粒子が導電性多孔質基材に充填されて形成された正極又は負極を備えているので、固体電解質層を保持する電極の強度が向上し、固体電解質層の大面積化が可能である。より具体的には、上記固体電解質層の主面の大きさを１．０ｃｍ2以上とすることができる。これにより、高容量・高エネルギー密度の全固体リチウム二次電池を提供できる。
【００１９】
また、上記固体電解質層は、水素化物系固体電解質を含んでいるため、水素化物系固体電解質が水分を含む外気と接触しても毒性ガスが発生しない。
【００２０】
また、上記導電性多孔質基材は、ストレートポアを有することが好ましい。これにより、活物質粒子の導電性多孔質基材への充填性が向上する。
【００２１】
また、本発明の全固体リチウム二次電池では、上記固体電解質層は、絶縁性多孔質基材を更に含み、上記水素化物系固体電解質が、上記絶縁性多孔質基材に充填されていることが好ましい。これにより、固体電解質層の強度が向上し、固体電解質層の更なる大面積化が可能となる。
【００２２】
また、上記絶縁性多孔質基材は、ストレートポアを有することが好ましい。これにより、水素化物系固体電解質の絶縁性多孔質基材への充填性が向上する。
【００２３】
以下、本発明の全固体リチウム二次電池の実施形態について説明する。下記実施形態の固体電解質層では、絶縁性多孔質基材に固体電解質を充填した形態を示したが、正極及び負極の少なくとも一方が、活物質粒子を充填した導電性多孔質基材を備えていれば、固体電解質層が絶縁性多孔質基材を備えていなくてもよい。この場合、固体電解質層が、イオン伝導の障害となる絶縁性多孔質基材を含まないため、電池の負荷特性を向上させることができる。一方、固体電解質層の強度を高め、電池の信頼性をより向上させるためには、正極及び負極の少なくとも一方に導電性多孔質基材を用い、且つ固体電解質層に絶縁性多孔質基材を用いることが好ましい。
【００２４】
＜固体電解質層＞
図１は、本発明に用いる固体電解質層の一例を示す平面図であり、図２は、本発明に用いる固体電解質層の他の例を示す平面図である。
【００２５】
図１において、固体電解質層１０は、絶縁性多孔質基材１１と、絶縁性多孔質基材１１の正方形の開孔部を有するストレートポア１１ａに充填された固体電解質１２とを備えている。
【００２６】
固体電解質１２は、水素化物系固体電解質から形成されており、上記水素化物系固体電解質は、絶縁性多孔質基材１１のストレートポア１１ａに、押圧されることにより充填され、ストレートポア１１ａ内に固定されている。このため、固体電解質層１０の機械的強度を向上でき、固体電解質層１０を大面積化しても固体電解質１２が破損することはなく、また、絶縁性多孔質基材１１から固体電解質１２が脱落することも防止できる。また、固体電解質層１０を正極と負極との間に配置することにより、正極と負極との間のリチウムイオン伝導性を保持しながら、正極と負極との短絡を防止できる。
【００２７】
また、図２において、固体電解質層２０は、絶縁性多孔質基材２１と、絶縁性多孔質基材２１の円形の開孔部を有するストレートポア２１ａに充填された固体電解質２２とを備えている。固体電解質２２も、水素化物系固体電解質から形成されており、上記水素化物系固体電解質は、絶縁性多孔質基材２１のストレートポア２１ａに、押圧されることにより充填され、ストレートポア２１ａ内に固定されている。図２に示した固体電解質層２０も、図１に示した固体電解質層１０と同様の作用・効果を発揮できる。
【００２８】
上記水素化物系固体電解質としては、リチウムイオン伝導性を有していれば特に限定されず、例えば、ＬｉＢＨ4、ＬｉＡｌＨ4、Ｌｉ3ＡｌＨ6、ＬｉＢＨ（Ｅｔ）3、ＬｉＢＨ（ｓ−Ｂｕ）3、ＬｉＮＨ2、Ｌｉ2ＮＨ、Ｌｉ〔ＯＣ（ＣＨ3）3〕3ＡｌＨ、Ｌｉ（ＯＣＨ3）3ＡｌＨ、Ｌｉ（ＯＣ2Ｈ5）3Ｈ、ＬｉＢＨ4とＬｉＩとのモル比が１：１〜２０：１の固体電解質（ＬｉＢＨ4：ＬｉＩ＝３：１、ＬｉＢＨ4：ＬｉＩ＝７：１など）、Ｌｉ2Ｂ12Ｈ12等の水素化リチウム系固体電解質を使用できる。これらの中でも、ＬｉＢＨ4とＬｉＩとのモル比が１：１〜２０：１の固体電解質を使用することが望ましく、特に、リチウムイオン伝導性の高い、ＬｉＢＨ4とＬｉＩとのモル比が３：１の固体電解質を使用することが望ましい。なお、ＬｉＢＨ4とＬｉＩとのモル比が１：１〜２０：１の固体電解質は、ＬｉＢＨ4とＬｉＩとを混合し、得られた混合物を５０℃以上、好ましくは１５０℃以上、特に好ましくは２５０℃以上に加熱して溶融又は焼結させ、その後、冷却することにより製造することができる。
【００２９】
上記水素化物系固体電解質は、１種を単独で用いることができるが、２種以上を併用することもできる。上記水素化物系固体電解質の形態は、絶縁性多孔質基材への充填性の観点から、粒子状が好ましいが、粒子状以外の形態であってもよい。また、上記水素化物系固体電解質を２種以上併用する場合は、それぞれの固体電解質を粒子状の形態で混合してもよいし、それぞれの固体電解質を分子レベルで混合してもよく、また、それぞれの固体電解質を層状に積層して使用してもよい。
【００３０】
上記絶縁性多孔質基材のストレートポアの開孔部の形状は、正方形、円形に限定されず、例えば、長方形、ひし形、長円形等の形状とすることもできる。上記絶縁性多孔質基材の形態も特に限定されず、絶縁性の薄板や薄膜に多数の開孔部を設けた基材を用いてもよく、また、上記薄板に切れ目を入れて両側に引っ張ってエキスパンド状とした基材を用いてもよいが、充填物の充填性の向上の観点から、網状基材を用いることが好ましい。上記網状基材を用いる場合、網の線径は、１０〜３００μｍとすることができ、網状基材の強度向上の観点からは、２０〜２００μｍとすることが好ましい。
【００３１】
また、上記ストレートポアの開孔径は、４０μｍ以上５００μｍ以下であることが好ましく、１００μｍ以上２５０μｍ以下がより好ましい。上記開孔径が大きすぎると、固体電解質層の強度が低下する傾向にあり、また、上記開孔径が小さすぎると、水素化物系固体電解質の絶縁性多孔質基材への充填性が低下する傾向にある。本発明では、上記ストレートポアを厚さ方向から平面視し、その開孔部に内接する円の最大直径を上記ストレートポアの開孔径であると定義する。例えば、ストレートポアの開孔部の形状が正方形の場合には、その正方形の１辺の長さが、そのストレートポアの開孔径となる。
【００３２】
上記絶縁性多孔質基材の材質としては、リチウム金属と反応せず、絶縁性を有していれば特に限定されず、例えば、ポリエチレンテレフタレート、ポリアミド、ポリアリレート、ポリアミドイミド等の樹脂材料を用いることができる。
【００３３】
上記絶縁性多孔質基材の厚さは特に限定されず、例えば、１０μｍ以上１００μｍ以下とすることができ、上記絶縁性多孔質基材の機械的強度の確保と基材の電気抵抗の増加防止とのバランスを図る観点からは、２０μｍ以上５０μｍ以下が好ましい。
【００３４】
上記水素化物系固体電解質を粒子状として使用する場合、その平均粒子径は、上記絶縁性多孔質基材のストレートポアの開孔径に対して、４％以下の大きさであることが好ましい。これにより、水素化物系固体電解質の絶縁性多孔質基材への充填性と、固体電解質層の成形性とが向上する。上記水素化物系固体電解質の平均粒子径の下限値は特に限定されないが、上記絶縁性多孔質基材のストレートポアの開孔径に対して、０．０７％以上とすればよい。
【００３５】
図１及び図２では、ストレートポアを有する絶縁性多孔質基材を用いたが、絶縁性多孔質基材は水素化物系固体電解質を充填できるものであれば、ストレートポアを有するものに限定されず、他の多孔質構造基材を使用することもできる。
【００３６】
本発明に用いる固体電解質層は、その機械的強度が大きいため、その主面の大きさを１．０ｃｍ2以上とすることができ、また、上記固体電解質層の厚さは、通常、上記絶縁性多孔質基材の厚さと同じとなる。これにより高容量・高エネルギー密度の全固体リチウム二次電池を提供できる。
【００３７】
＜正極＞
上記正極としては、従来から知られているリチウムイオン二次電池に用いられている正極、即ち、Ｌｉイオンを吸蔵・放出可能な活物質を含有する正極であれば特に制限はない。例えば、正極活物質としては、ＬｉＭxＭｎ2-xＯ4（但し、Ｍは、Ｌｉ、Ｂ、Ｍｇ、Ｃａ、Ｓｒ、Ｂａ、Ｔｉ、Ｖ、Ｃｒ、Ｆｅ、Ｃｏ、Ｎｉ、Ｃｕ、Ａｌ、Ｓｎ、Ｓｂ、Ｉｎ、Ｎｂ、Ｍｏ、Ｗ、Ｙ、Ｒｕ及びＲｈよりなる群から選択される少なくとも１種の元素であり、０．０１≦ｘ≦０．５）で表されるスピネル型リチウムマンガン複合酸化物、ＬｉxＭｎ(1-y-x)ＮｉyＭzＯ(2-k)Ｆl（但し、Ｍは、Ｃｏ、Ｍｇ、Ａｌ、Ｂ、Ｔｉ、Ｖ、Ｃｒ、Ｆｅ、Ｃｕ、Ｚｎ、Ｚｒ、Ｍｏ、Ｓｎ、Ｃａ、Ｓｒ及びＷよりなる群から選択される少なくとも１種の元素であり、０．８≦ｘ≦１．２、０＜ｙ＜０．５、０≦ｚ≦０．５、ｋ＋ｌ＜１、−０．１≦ｋ≦０．２、０≦ｌ≦０．１）で表される層状化合物、ＬｉＣｏ1-xＭxＯ2（但し、Ｍは、Ａｌ、Ｍｇ、Ｔｉ、Ｚｒ、Ｆｅ、Ｎｉ、Ｃｕ、Ｚｎ、Ｇａ、Ｇｅ、Ｎｂ、Ｍｏ、Ｓｎ、Ｓｂ及びＢａよりなる群から選択される少なくとも１種の元素であり、０≦ｘ≦０．５）で表されるリチウムコバルト複合酸化物、ＬｉＮｉ1-xＭxＯ2（但し、Ｍは、Ａｌ、Ｍｇ、Ｔｉ、Ｚｒ、Ｆｅ、Ｃｏ、Ｃｕ、Ｚｎ、Ｇａ、Ｇｅ、Ｎｂ、Ｍｏ、Ｓｎ、Ｓｂ及びＢａよりなる群から選択される少なくとも１種の元素であり、０≦ｘ≦０．５）で表されるリチウムニッケル複合酸化物、ＬｉＭ1-xＮxＰＯ4（但し、Ｍは、Ｆｅ、Ｍｎ及びＣｏよりなる群から選択される少なくとも１種の元素で、Ｎは、Ａｌ、Ｍｇ、Ｔｉ、Ｚｒ、Ｎｉ、Ｃｕ、Ｚｎ、Ｇａ、Ｇｅ、Ｎｂ、Ｍｏ、Ｓｎ、Ｓｂ及びＢａよりなる群から選択される少なくとも１種の元素であり、０≦ｘ≦０．５）で表されるオリビン型複合酸化物、Ｌｉ4Ｔｉ5Ｏ12で表されるリチウムチタン複合酸化物等が挙げられ、これらのうちの１種のみを用いてもよく、２種以上を併用してもよい。
【００３８】
上記正極には、上記正極活物質と、導電助剤やバインダとを含有する正極合剤層を、集電体の片面又は両面に形成した構造のものを使用することができる。
【００３９】
上記正極のバインダとしては、例えば、ポリフッ化ビニリデン（ＰＶＤＦ）等のフッ素樹脂等が使用でき、また、上記正極の導電助剤としては、例えば、カーボンブラック等の炭素材料等が使用できるが、固体電解質を用いてもよい。
【００４０】
また、上記正極の集電体としては、アルミニウム等の金属の箔、パンチングメタル、網、エキスパンドメタル等を用い得るが、本発明では特に網状構造基材等の導電性多孔質基材を用いることが好ましい。
【００４１】
より具体的には、上記正極は、上記導電性多孔質基材と、上記導電性多孔質基材に充填された正極活物質粒子とを備えていることが好ましい。これにより、前述の固体電解質層を保持する正極の強度が向上し、固体電解質層の大面積化が可能となる。更に、上記導電性多孔質基材は、ストレートポアを有することが好ましい。これにより、上記正極活物質粒子の導電性多孔質基材への充填性が向上する。
【００４２】
上記導電性多孔質基材のストレートポアの開孔部の形状は特に限定されず、例えば、正方形、円形、長方形、ひし形、長円形等の形状とするができる。
【００４３】
また、上記ストレートポアの開孔径は、４０μｍ以上５００μｍ以下であることが好ましく、１００μｍ以上２５０μｍ以下がより好ましい。上記開孔径が大きすぎると、正極の強度が低下する傾向にあり、また、上記開孔径が小さすぎると、正極活物質粒子の導電性多孔質基材への充填性が低下する傾向にある。上記ストレートポアの開孔径の定義は、前述のとおりである。
【００４４】
上記導電性多孔質基材の材質としては、ある程度強度があり、導電性を有していれば特に限定されず、例えば、銅、ニッケル、ステンレス鋼等の金属材料を用いることができる。
【００４５】
上記導電性多孔質基材の厚さは特に限定されず、例えば、１０μｍ以上３００μｍ以下とすることができ、上記導電性多孔質基材の機械的強度の確保と基材の電気抵抗の増加防止とのバランスを図る観点からは、２０μｍ以上２００μｍ以下が好ましい。
【００４６】
上記正極活物質粒子の平均粒子径は、上記導電性多孔質基材のストレートポアの開孔径に対して、４％以下の大きさであることが好ましい。これにより、正極活物質粒子の導電性多孔質基材への充填性と、正極の成形性とが向上する。上記正極活物質粒子の平均粒子径の下限値は特に限定されないが、上記導電性多孔質基材のストレートポアの開孔径に対して、０．０７％以上とすればよい。
【００４７】
上記正極は、その機械的強度が大きいため、その主面の大きさを１．０ｃｍ2以上とすることができ、これにより高容量・高エネルギー密度の全固体リチウム二次電池を提供できる。
【００４８】
＜負極＞
上記負極としては、従来から知られているリチウムイオン二次電池に用いられている負極、即ち、Ｌｉイオンを吸蔵・放出可能な活物質を含有する負極であれば特に制限はない。例えば、負極活物質として、黒鉛、熱分解炭素類、コークス類、ガラス状炭素類、有機高分子化合物の焼成体、メソカーボンマイクロビーズ（ＭＣＭＢ）、炭素繊維等のリチウムを吸蔵・放出可能な炭素系材料の１種又は２種以上の混合物が用いられる。また、Ｓｉ、Ｓｎ、Ｇｅ、Ｂｉ、Ｓｂ、Ｉｎ等の元素を含む単体、化合物及びその合金、リチウム含有窒化物又はリチウム含有酸化物等のリチウム金属に近い低電圧で充放電できる化合物、若しくはリチウム金属やリチウム／アルミニウム合金も負極活物質として用いることができる。
【００４９】
上記負極には、上記負極活物質に導電助剤（カーボンブラック等の炭素材料、固体電解質等）やＰＶＤＦ等のバインダ等を適宜添加した負極合剤を、集電体を芯材として成形体（負極合剤層）に仕上げたもの、又は上記の各種合金やリチウム金属の箔を単独、若しくは集電体上に負極剤層として積層したものなどが用いられる。
【００５０】
上記負極に集電体を用いる場合には、その集電体としては、銅製やニッケル製の箔、パンチングメタル、網、エキスパンドメタル等を用い得るが、本発明では特に網状構造基材等の導電性多孔質基材を用いることが好ましい。
【００５１】
より具体的には、上記負極は、上記導電性多孔質基材と、上記導電性多孔質基材に充填された負極活物質粒子とを備えていることが好ましい。これにより、前述の固体電解質層を保持する負極の強度が向上し、固体電解質層の大面積化が可能となる。更に、上記導電性多孔質基材は、ストレートポアを有することが好ましい。これにより、上記負極活物質粒子の導電性多孔質基材への充填性が向上する。
【００５２】
上記導電性多孔質基材のストレートポアの開孔部の形状は特に限定されず、例えば、正方形、円形、長方形、ひし形、長円形等の形状とするができる。
【００５３】
また、上記ストレートポアの開孔径は、４０μｍ以上５００μｍ以下であることが好ましく、１００μｍ以上２５０μｍ以下がより好ましい。上記開孔径が大きすぎると、負極の強度が低下する傾向にあり、また、上記開孔径が小さすぎると、負極活物質粒子の導電性多孔質基材への充填性が低下する傾向にある。上記ストレートポアの開孔径の定義は、前述のとおりである。
【００５４】
上記導電性多孔質基材の材質としては、ある程度強度があり、導電性を有していれば特に限定されず、例えば、銅、ニッケル、ステンレス鋼等の金属材料を用いることができる。
【００５５】
上記導電性多孔質基材の厚さは特に限定されず、例えば、１０μｍ以上３００μｍ以下とすることができ、上記導電性多孔質基材の機械的強度の確保と基材の電気抵抗の増加防止とのバランスを図る観点からは、２０μｍ以上２００μｍ以下が好ましい。
【００５６】
上記負極活物質粒子の平均粒子径は、上記導電性多孔質基材のストレートポアの開孔径に対して、４％以下の大きさであることが好ましい。これにより、負極活物質粒子の導電性多孔質基材への充填性と、負極の成形性とが向上する。上記負極活物質粒子の平均粒子径の下限値は特に限定されないが、上記導電性多孔質基材のストレートポアの開孔径に対して、０．０７％以上とすればよい。
【００５７】
上記負極は、その機械的強度が大きいため、その主面の大きさを１．０ｃｍ2以上とすることができ、これにより高容量・高エネルギー密度の全固体リチウム二次電池を提供できる。
【００５８】
＜電極体＞
上記正極と上記負極とは、前述の本発明の固体電解質層を介して積層した積層電極体や、更にこの積層電極体を巻回した巻回電極体の形態で用いることができる。
【００５９】
（本発明の全固体リチウム二次電池の製造方法）
次に、本発明の全固体リチウム二次電池の製造方法について説明する。本発明の全固体リチウム二次電池の製造方法の好適な態様は、電極の製造方法として、活物質粒子を乾式で導電性多孔質基材に充填する工程を備えている。これにより固体電解質層を保持する電極の強度が向上し、固体電解質層の大面積化が可能となる。上記活物質粒子を上記導電性多孔質基材に乾式で充填する具体的方法は特に限定されず、例えば、上記導電性多孔質基材の開孔部に上記活物質粒子を投入して加圧成形する方法等が挙げられる。なお、本発明の全固体リチウム二次電池の製造方法は、上記の方法に限定されず、上記導電性多孔質基材の開孔部に上記活物質粒子のスラリーを流し込み、乾燥後に加圧成形する方法等であってもよい。
【００６０】
また、上記電極の製造方法では、上記活物質粒子と共に、水素化物系固体電解質を上記導電性多孔質基材に充填することが好ましい。これにより、電極の導電性を向上できる。
【００６１】
次に、本発明で用いる正極の製造方法をより具体的に説明する。本発明で用いる正極の製造方法は特に限定されず、例えば、正極活物質、バインダ及び導電助剤を、Ｎ−メチル−２−ピロリドン（ＮＭＰ）等の溶剤に分散させた正極合剤含有ペースト又はスラリーを調製し、これを集電体の片面又は両面に塗布し、乾燥した後に、必要に応じてカレンダ処理を施す工程を経て製造することができる。また、上記集電体に上記導電性多孔質基材を用いる場合には、正極活物質を導電性多孔質基材に乾式で充填する工程を備えていることが望ましい。上記正極活物質を上記導電性多孔質基材に乾式で充填する具体的方法は特に限定されない。
【００６２】
次に、本発明で用いる負極の製造方法をより具体的に説明する。本発明で用いる負極の製造方法も特に限定されず、例えば、負極活物質及びバインダ、更には必要に応じて導電助剤を、Ｎ−メチル−２−ピロリドン（ＮＭＰ）や水等の溶剤に分散させた負極合剤含有ペースト又はスラリーを調製し、これを集電体の片面又は両面に塗布し、乾燥した後に、必要に応じてカレンダ処理を施す工程を経て製造することができる。また、上記集電体に前述の導電性多孔質基材を用いる場合には、負極活物質を導電性多孔質基材に乾式で充填する工程を備えていることが望ましい。上記負極活物質を上記導電性多孔質基材に乾式で充填する具体的方法は特に限定されない。
【００６３】
上記正極及び上記負極は、固体電解質層と共に積層して一体に加圧成形することが電極体の機械的強度向上の観点から好ましい。
【００６４】
また、本発明の全固体リチウム二次電池の製造方法は、固体電解質層の製造方法として、水素化物系固体電解質を乾式で絶縁性多孔質基材に充填する工程を更に備えることが好ましい。これにより、固体電解質層の強度が向上し、固体電解質層の更なる大面積化が可能となる。上記水素化物系固体電解質を上記絶縁性多孔質基材に乾式で充填する具体的方法は特に限定されず、例えば、上記絶縁性多孔質基材の開孔部に上記水素化物系固体電解質を投入して加圧成形する方法等が挙げられる。
【００６５】
上記固体電解質層の製造方法としては、水素化物系固体電解質を含むスラリーを、絶縁性多孔質基材に流し込み、乾燥後に加圧成形する方法等であってもよい。上記スラリーの流し込み方法としては、スクリーン印刷法、ドクターブレード法、浸漬法等の塗工法を採用できる。上記スラリーは、上記水素化物系固体電解質を溶媒に投入して混合して作製する。但し、上記溶媒としては、水素化物系固体電解質を劣化させにくい溶媒を選択することが必要である。特に、水素化物系固体電解質は、微少水分による潮解が起こるため、ヘキサン、ヘプタン、オクタン、ノナン、デカン、デカリン、トルエン、キシレン等の炭化水素溶媒に代表される非極性非プロトン性溶媒を使用することが好ましい。また、三井・デュポンフロロケミカル社製の"バートレル"（登録商標）、日本ゼオン社製の"ゼオローラ"（登録商標）、住友３Ｍ社製の"ノベック"（登録商標）等のフッ素系溶媒、並びに、ジクロロメタン、ジエチルエーテル等の非水系有機溶媒を使用することができる。
【００６６】
上記水素化物系固体電解質は、酸化物固体電解質に比べると比較的柔軟であり、粉体を加圧成形することで、容易にペレット成形が可能であり、その成形物を積層することも可能であるため、上記水素化物系固体電解質を上記絶縁性多孔質基材に充填する方法としては、上記水分による固体電解質の潮解を防ぐため、乾式の工程を用い、上記水素化物系固体電解質を上記絶縁性多孔質基材の開孔部に投入して加圧成形する方法がより好ましい。
【実施例】
【００６７】
以下、実施例に基づいて本発明を詳細に説明する。但し、下記実施例は、本発明を制限するものではない。
【００６８】
（実施例１）
＜正極層の作製＞
先ず、正極活物質である平均粒子径が２μｍのＬｉ4Ｔｉ5Ｏ12：３１．７質量部と、導電助剤であるアセチレンブラック：７．０質量部と、３２０℃の加熱により合成された、ＬｉＢＨ4とＬｉＩとのモル比が３：１の水素化物系固体電解質：６１．３質量部とを混合し、よく混練して正極混合粉末を調製した。
【００６９】
次に、導電性多孔基材として、大和金属社製の円形ステンレスメッシュ（開孔径：４００μｍ、厚さ：１００μｍ、直径：１６ｍｍ）を準備した。続いて、上記ステンレスメッシュを直径１６ｍｍの粉末成形金型に入れ、更に上記正極混合粉末を８０．４ｍｇ投入し、プレス機を用いて圧力ゲージ表示値１５００ｋｇで加圧成型を行い、厚さ２６８μｍ、面積２ｃｍ2、密度１．５ｇ／ｃｍ3の正極層を作製した。
【００７０】
＜固体電解質層の作製＞
次に、上記粉末成形金型内の上記正極層の上に、太陽金網社製の円形ポリエステルメッシュ（開孔径：１２４μｍ、厚さ：７２μｍ、直径：１６ｍｍ）を乗せ、水素化物系固体電解質として、３２０℃の加熱により合成された、ＬｉＢＨ4とＬｉＩとのモル比が３：１の固体電解質を７０ｍｇ投入し、プレス機を用いて圧力ゲージ表示値１５００ｋｇで加圧成型を行い、上記正極層の上に、厚さ２００μｍ、面積２ｃｍ2、密度１．５ｇ／ｃｍ3の固体電解質層を作製した。
【００７１】
＜負極層の作製＞
次に、上記粉末成形金型内の上記固体電解質層の上に、直径１６ｍｍ、厚さ０．２ｍｍの円形Ｌｉ金属を乗せ、更にその上に大和金属社製の円形ステンレスメッシュ（開孔径：４００μｍ、厚さ：１００μｍ、直径：１６ｍｍ）を乗せ、プレス機を用いて圧力ゲージ表示値１５００ｋｇで加圧成型を行い、上記固体電解質層の上に負極層を作製した。
【００７２】
＜電極・電解質積層体の作製＞
最後に、上記プレス機を用いて圧力ゲージ表示値６０００ｋｇで更に加圧成型を行い、その後、１４０℃で２時間加熱して、各層を接合させ、上記正極層、上記固体電解質層、上記負極層の３層からなる主面の面積が２ｃｍ2の電極・電解質積層体を作製した。
【００７３】
＜電池の組み立て＞
得られた電極・電解質積層体をステンレス鋼製の２０１６型外装缶に挿入し、封止を行って、全固体リチウムイオン電池を作製した。
【００７４】
（実施例２）
＜正極層の作製＞
先ず、正極活物質である平均粒子径が２μｍのＬｉ4Ｔｉ5Ｏ12：３１．７質量部と、導電助剤であるアセチレンブラック：７．０質量部と、実施例１で用いた固体電解質：６１．３質量部とを混合し、よく混練して正極混合粉末を調製した。
【００７５】
次に、集電体として円形ステンレス箔（厚さ：５０μｍ、直径：１６ｍｍ）を準備した。続いて、上記ステンレス箔を直径１６ｍｍの粉末成形金型に入れ、更に上記正極混合粉末を８０．４ｍｇ投入し、プレス機を用いて圧力ゲージ表示値１５００ｋｇで加圧成型を行い、厚さ２６８μｍ、面積２ｃｍ2、密度１．５ｇ／ｃｍ3の正極層を作製した。
【００７６】
上記正極層を用いた以外は、実施例１と同様にして全固体リチウムイオン電池を作製した。
【００７７】
（実施例３）
＜正極層及び固体電解質層の作製＞
実施例１と同様にして、正極層の上に固体電解質層を作製した。
【００７８】
＜負極層の作製＞
次に、粉末成形金型内の上記固体電解質層の上に、直径１６ｍｍ、厚さ０．２ｍｍの円形Ｌｉ金属を乗せ、更にその上に円形ステンレス箔（厚さ：５０μｍ、直径：１６ｍｍ）を乗せ、プレス機を用いて圧力ゲージ表示値１５００ｋｇで加圧成型を行い、上記固体電解質層の上に負極層を作製した。
【００７９】
上記正極層、上記固体電解質層、上記負極層を用いた以外は、実施例１と同様にして全固体リチウムイオン電池を作製した。
【００８０】
（実施例４）
＜正極層の作製＞
実施例１と同様に正極層を作製した。
【００８１】
＜固体電解質層の作製＞
次に、粉末成形金型内の上記正極層の上に、実施例１で用いた固体電解質を７０ｍｇ投入し、プレス機を用いて圧力ゲージ表示値１５００ｋｇで加圧成型を行い、上記正極層の上に、厚さ２００μｍ、面積２ｃｍ2、密度１．５ｇ／ｃｍ3の固体電解質層を作製した。
【００８２】
＜負極層の作製＞
実施例１と同様に負極層を作製した。
【００８３】
上記正極層、上記固体電解質層、上記負極層を用いた以外は、実施例１と同様にして全固体リチウムイオン電池を作製した。
【００８４】
（実施例５）
＜正極層の作製＞
先ず、正極活物質である平均粒子径が２μｍのＬｉ4Ｔｉ5Ｏ12：３１．７質量部と、導電助剤であるアセチレンブラック：７．０質量部と、実施例１で用いた固体電解質：６１．３質量部とを混合し、よく混練して正極混合粉末を調製した。
【００８５】
次に、集電体として円形ステンレス箔（厚さ：５０μｍ、直径：１６ｍｍ）を準備した。続いて、上記ステンレス箔を直径１６ｍｍの粉末成形金型に入れ、更に上記正極混合粉末を８０．４ｍｇ投入し、プレス機を用いて圧力ゲージ表示値１５００ｋｇで加圧成型を行い、厚さ２６８μｍ、面積２ｃｍ2、密度１．５ｇ／ｃｍ3の正極層を作製した。
【００８６】
＜固体電解質層の作製＞
次に、上記粉末成形金型内の上記正極層の上に、実施例１で用いた固体電解質を７０ｍｇ投入し、プレス機を用いて圧力ゲージ表示値１５００ｋｇで加圧成型を行い、上記正極層の上に、厚さ２００μｍ、面積２ｃｍ2、密度１．５ｇ／ｃｍ3の固体電解質層を作製した。
【００８７】
＜負極層の作製＞
実施例１と同様に負極層を作製した。
【００８８】
上記正極層、上記固体電解質層、上記負極層を用いた以外は、実施例１と同様にして全固体リチウムイオン電池を作製した。
【００８９】
（実施例６）
＜正極層の作製＞
実施例１と同様に正極層を作製した。
【００９０】
＜固体電解質層の作製＞
次に、粉末成形金型内の上記正極層の主面上に、大和金属社製の円形ステンレスメッシュ（開孔径：４００μｍ、厚さ：１００μｍ、直径：１６ｍｍ）を乗せ、実施例１で用いた固体電解質を７０ｍｇ投入し、プレス機を用いて圧力ゲージ表示値１５００ｋｇで加圧成型を行い、上記正極層の上に、厚さ２００μｍ、面積２ｃｍ2、密度１．５ｇ／ｃｍ3の固体電解質層を作製した。
【００９１】
＜負極層の作製＞
実施例１と同様に負極層を作製した。
【００９２】
上記正極層、上記固体電解質層、上記負極層を用いた以外は、実施例１と同様にして全固体リチウムイオン電池を作製した。
【００９３】
（実施例７）
＜正極層の作製＞
実施例１と同様に正極層を作製した。
【００９４】
＜固体電解質層の作製＞
次に、無機粒子である多面体形状のベーマイト合成品（アスペクト比：１．４、Ｄ５０：０．６３μｍ）：４０質量部と、実施例１で用いた固体電解質：６０質量部とを混合し、よく混練して固体電解質混合粉末を調製した。続いて、粉末成形金型内の上記正極層の上に、上記固体電解質混合粉末を７０ｍｇ投入し、プレス機を用いて圧力ゲージ表示値１５００ｋｇで加圧成型を行い、上記正極層の上に、厚さ２００μｍ、面積２ｃｍ2、密度１．５ｇ／ｃｍ3の固体電解質層を作製した。
【００９５】
＜負極層の作製＞
実施例１と同様に負極層を作製した。
【００９６】
上記正極層、上記固体電解質層、上記負極層を用いた以外は、実施例１と同様にして全固体リチウムイオン電池を作製した。
【００９７】
（比較例１）
＜正極層の作製＞
先ず、正極活物質である平均粒子径が２μｍのＬｉ4Ｔｉ5Ｏ12：３１．７質量部と、導電助剤であるアセチレンブラック：７．０質量部と、硫化物系固体電解質である７Ｌｉ2Ｓ−３Ｐ2Ｓ5：６１．３質量部とを混合し、よく混練して正極混合粉末を調製した。
【００９８】
次に、導電性多孔基材として、大和金属社製の円形ステンレスメッシュ（開孔径：４００μｍ、厚さ：１００μｍ、直径：１６ｍｍ）を準備した。続いて、上記ステンレスメッシュを直径１６ｍｍの粉末成形金型に入れ、更に上記正極混合粉末を８０．４ｍｇ投入し、プレス機を用いて圧力ゲージ表示値１５００ｋｇで加圧成型を行い、厚さ２６８μｍ、面積２ｃｍ2、密度１．５ｇ／ｃｍ3の正極層を作製した。
【００９９】
＜固体電解質層の作製＞
次に、上記粉末成形金型内の上記正極層の主面上に、太陽金網社製の円形ポリエステルメッシュ（開孔径：１２４μｍ、厚さ：７２μｍ、直径：１６ｍｍ）を乗せ、硫化物系固体電解質である７Ｌｉ2Ｓ−３Ｐ2Ｓ5を７０ｍｇ投入し、プレス機を用いて圧力ゲージ表示値１５００ｋｇで加圧成型を行い、上記正極層の上に、厚さ２００μｍ、面積２ｃｍ2、密度１．５ｇ／ｃｍ3の固体電解質層を作製した。
【０１００】
＜負極層の作製＞
実施例１と同様に負極層を作製した。
【０１０１】
上記正極層、上記固体電解質層、上記負極層を用いた以外は、実施例１と同様にして全固体リチウムイオン電池を作製した。
【０１０２】
（比較例２）
＜正極層の作製＞
先ず、正極活物質である平均粒子径が２μｍのＬｉ4Ｔｉ5Ｏ12：３１．７質量部と、導電助剤であるアセチレンブラック：７．０質量部と、実施例１で用いた固体電解質：６１．３質量部とを混合し、よく混練して正極混合粉末を調製した。
【０１０３】
次に、集電体として円形ステンレス箔（厚さ：５０μｍ、直径：１６ｍｍ）を準備した。続いて、上記ステンレス箔を直径１６ｍｍの粉末成形金型に入れ、更に上記正極混合粉末を８０．４ｍｇ投入し、プレス機を用いて圧力ゲージ表示値１５００ｋｇで加圧成型を行い、厚さ２６８μｍ、面積２ｃｍ2、密度１．５ｇ／ｃｍ3の正極層を作製した。
【０１０４】
＜固体電解質層の作製＞
次に、上記粉末成形金型内の上記正極層の上に、実施例１で用いた固体電解質を７０ｍｇ投入し、プレス機を用いて圧力ゲージ表示値１５００ｋｇで加圧成型を行い、上記正極層の上に、厚さ２００μｍ、面積２ｃｍ2、密度１．５ｇ／ｃｍ3の固体電解質層を作製した。
【０１０５】
＜負極層の作製＞
次に、上記粉末成形金型内の上記固体電解質層の上に、直径１６ｍｍ、厚さ０．２ｍｍの円形Ｌｉ金属を乗せ、更にその上に円形ステンレス箔（厚さ：５０μｍ、直径：１６ｍｍ）を乗せ、プレス機を用いて圧力ゲージ表示値１５００ｋｇで加圧成型を行い、上記固体電解質層の上に負極層を作製した。
【０１０６】
上記正極層、上記固体電解質層、上記負極層を用いた以外は、実施例１と同様にして全固体リチウムイオン電池を作製した。
【０１０７】
実施例１〜７及び比較例１〜２の電池を用いて下記試験を行い、電池特性を評価した。
【０１０８】
＜充放電試験＞
作製した電池を、１２０℃で、電池電圧が１．０Ｖに達するまで０．１４ｍＡの定電流で放電し、その後、０．１４ｍＡの定電流で電池電圧が２．０Ｖになるまで充電した。この一連の操作を１サイクルとして、２サイクルまで繰り返して、２サイクル目の放電容量を測定し、１２０℃での標準電池容量とした。但し、比較例２の電池は、上記条件での充放電を行うことができず、１２０℃での標準電池容量は０となった。
【０１０９】
＜負荷特性試験＞
実施例１〜７及び比較例１の電池を、１２０℃で、電池電圧が１．０Ｖに達するまで０．７２ｍＡの定電流で放電し、その後、０．７２ｍＡの定電流で電池電圧が２．０Ｖになるまで充電した。この一連の操作を１サイクルとして、２サイクルまで繰り返して、２サイクル目の放電容量を測定し、高率電池容量とした。また、充電後の電池を室温まで冷却し、室温で、電池電圧が１．０Ｖに達するまで１μＡの定電流で放電して放電容量を測定し、室温電池容量とした。これらの容量から負荷特性を評価した。
【０１１０】
上記試験結果を、電極構成及び固体電解質構成と合わせて、表１に示す。
【０１１１】
【表１】
0006704295.tif 000002
【０１１２】
表１に示されるように、正極及び負極の少なくとも一方を、導電性多孔質基材を用いて構成した実施例１〜７の電池では、電極・電解質積層体の強度を充分に確保することができ、電池として充分な充放電機能を有することが確認できた。特に、固体電解質層において、イオン伝導を阻害する要因となる多孔質基材や絶縁性粒子を用いずに固体電解質層を構成した実施例４及び５の電池は、電極の活物質の利用率及び固体電解質層のイオン伝導性が向上し、上記多孔質基材や絶縁性粒子を用いて固体電解質層を構成した実施例１〜３、実施例６及び実施例７の電池に比べ、標準電池容量が大きく、負荷特性に優れた電池とすることができた。
【０１１３】
実施例１〜７及び比較例１〜２の電池を用いて更に下記試験を行い、電池特性を評価した。
【０１１４】
＜落下試験＞
実施例１〜７及び比較例１の電池について、上記充放電試験を３サイクル行い、充電後の電池を１．６ｍの高さから３０回コンクリート面に落下させ、その後、同様の条件で再度充放電を行い、トータル５サイクル目の放電容量を求めた。また、比較例２の電池については、０．１４ｍＡの定電流での充放電ができなかったため、充電及び放電の定電流の電流値を０．０７ｍＡに変更して充放電サイクルを行い、以下、上記と同様にして落下試験を行った。
【０１１５】
それぞれ１０個ずつの電池について上記試験を行い、上記試験の結果、落下試験後の放電容量が、落下試験前の放電容量よりも０．５％以上低下したものを内部短絡が発生したと判断した。
【０１１６】
＜圧壊試験＞
作製した電池を、折れ曲がり潰れるまで押しつぶし、外装体を開裂させ、内部の固体電解質を空気に触れさせた。その際のＨ2Ｓガス発生の有無をガス検知管で確認した。
【０１１７】
上記試験結果を表２に示す。落下試験については、内部短絡が発生した電池の個数が０個であった場合を◎、１〜４個であった場合を○、５〜８個であった場合を△、９〜１０個であった場合を×で表した。
【０１１８】
【表２】
0006704295.tif 000003
【０１１９】
表２から明らかなように、正極及び負極の少なくとも一方を、導電性多孔質基材を用いて構成した実施例１〜７の電池では、正極及び負極のいずれにも導電性多孔質基材を用いなかった比較例２の電池に比べて、短絡の発生を低減することができた。また、固体電解質層における固体電解質を、水素化物系固体電解質で構成することにより、Ｈ2Ｓガスの発生は認められず、安全性の高い電池を構成することができた。特に、絶縁性多孔質基材を用いて固体電解質層を構成した実施例１〜３の電池では、電極・電解質積層体の強度がより向上し、短絡発生がなく、信頼性に優れた電池を構成することができた。但し、実施例６も実施例１〜３と同様に多孔質基材を用いて固体電解質層を構成しているものの、導電性を有するステンレスメッシュを用いたため、一部の電池で短絡が生じた。
【０１２０】
一方、比較例１では、固体電解質層における固体電解質を、硫化物系固体電解質で構成したため、圧壊試験においてＨ2Ｓガスの発生が認められ、また、正極及び負極のいずれにも導電性多孔質基材を用いなかった比較例２では、電極・電解質積層体の強度が不足して、全数の電池で短絡が生じる結果となった。
【０１２１】
＜充填物粒子の平均粒子径と多孔質基材の開孔径との関係の検討＞
水素化物系固体電解質粒子、正極活物質粒子及び負極活物質粒子の平均粒子径と多孔質基材の開孔径との関係を検討した。以下では、上記３種の充填物粒子の中から正極活物質粒子を代表充填粒子として用いて上記関係を検討した。
【０１２２】
具体的には、ストレートポアとして正方形の開孔部（開孔径：０．３ｍｍ）を有するステンレス鋼製の網状シートを直径１６ｍｍの円形に打ち抜き、直径１６ｍｍの成形機の内部に静置して、その上から全量１００ｍｇの正極活物質（チタン酸リチウム：Ｌｉ4Ｔｉ5Ｏ12）の粉末を充填し、プレス圧を変化させて成形体を作製し、その成形体の厚みを測定して、充填物粒子の多孔質基材（網状シート）への充填性を評価した。また、成形機から上記成形体を取り出す際の欠けや割れ、変形等の発生状況から、成形体の強度や成形性を評価した。上記正極活物質粉末としては、平均粒子径が０．２μｍ、７μｍ、１０μｍ、２０μｍの４種類の粒子を用いた。
【０１２３】
上記結果を図３に示す。図３は、成形体厚みとプレス圧との関係を示す図である。図３から、プレス圧を上昇させると、成形体厚みが減少していき、網状シートへの正極活物質粒子の充填密度が上昇することが分かる。その後、更にプレス圧を上昇させると、網状シートが変形し、成形体厚みを薄くできなくなり、充填密度を上昇させることができなくなることが分かる。また、正極活物質粉末の平均粒子径が上昇するに伴い、充填密度が最高となると考えられる成形体厚みが３００μｍ付近となるプレス圧の範囲が狭くなり、成形体の形成が困難となることが分かる。従って、図３からは、充填物粒子の平均粒子径は、２０μｍ未満であることが好ましいことが分かる。ここで、上記網状シートのストレートポアの開孔径に対する、上記充填物粒子の平均粒子径の大きさの割合（平均粒子径／開孔径比）を計算すると、平均粒子径が２０μｍでは６．７％、平均粒子径が１０μｍでは３．３％、平均粒子径が７μｍでは２．３％、平均粒子径が０．２μｍでは０．０７％となる。この結果から、充填物粒子の平均粒子径は、多孔質基材のストレートポアの開孔径に対して、４％以下の大きさであることが好ましく、より好ましくは２％以下、最も好ましくは１％以下であることが分かる。
【０１２４】
＜多孔質基材のストレートポアの開孔径の大きさの検討＞
次に、上記と同様にして、開孔径が３８μｍ〜１ｍｍのステンレス鋼製の網状シートを用いて、平均粒子径が０．１３μｍ〜７μｍの正極活物質（チタン酸リチウム：Ｌｉ4Ｔｉ5Ｏ12）の粉末を充填して、成形性を下記のとおり評価した。その結果を表３に示す。表３では、下記成形性の評価と共に成形体の充填性を示す平均粒子径／開孔径比（％）も示した。
評価Ａ：成形体の成形性が高い場合
評価Ｂ：成形体の成形性がやや劣る場合
評価Ｃ：成形体の成形性が低い場合
【０１２５】
【表３】
0006704295.tif 000004
【０１２６】
表３から、開孔径が大きすぎると、充填物粒子の平均粒子径を小さくしても成形体の強度を高くすることができず、成形性は低下した。一方、開孔径が小さすぎると、充填物粒子の平均粒子径を小さくしても、充填物粒子を充填できなくなり、成形性が低下した。以上の結果から、多孔質基材のストレートポアの開孔径は、４０μｍ以上５００μｍ以下であることが好ましく、１００μｍ以上２５０μｍ以下がより好ましいことが分かる。
【産業上の利用可能性】
【０１２７】
本発明の全固体リチウム二次電池は、大面積化が可能で、且つ、毒性ガスが発生しない固体電解質を用いることにより、高容量・高エネルギー密度で、安全性の高い電池を実現でき、各種の電子機器（特に携帯電話やノート型パソーソナルコンピュータ等のポータブル電子機器）、電源システム、乗り物（電気自動車、電動自転車等）等の各種機器の電源用途等に、好ましく用いることができる
【図１】
0006704295.tif 000005
【図２】
0006704295.tif 000006
【図３】
0006704295.tif 000007